(57)【特許請求の範囲】
【請求項１】
金属含有粒子と、ポリマー、オリゴマーおよびモノマーからなる群より選ばれる少なくともいずれかを含む熱硬化性成分と、を含み、熱処理により前記金属含有粒子がシンタリングを起こして粒子連結構造を形成する熱伝導性組成物であって、
前記金属含有粒子は、樹脂粒子の表面が銀でコートされた銀コート樹脂粒子を含み、
当該熱伝導性組成物を、３０℃から１８０℃まで６０分間かけて一定速度で昇温し、続けて１８０℃で２時間加熱して得られる硬化膜の、２５℃での厚み方向の熱伝導率λは２５Ｗ／ｍ・Ｋ以上であり、
当該熱伝導性組成物を、３０℃から１８０℃まで６０分間かけて一定速度で昇温し、続けて１８０℃で２時間加熱して得られる硬化膜を、２５℃、引張モード、周波数１Ｈｚで粘弾性測定することで求められる貯蔵弾性率Ｅ'は１００００ＭＰａ以下であり、
前記熱硬化性成分は、エポキシ基含有化合物を含む、熱伝導性組成物。
【請求項２】
請求項１に記載の熱伝導性組成物であって、
前記熱硬化性成分は、さらに、（メタ）アクリロイル基含有化合物を含む、熱伝導性組成物。
【請求項３】
請求項１または２に記載の熱伝導性組成物であって、
さらに硬化剤を含む、熱伝導性組成物。
【請求項４】
請求項３に記載の熱伝導性組成物であって、
前記硬化剤は、フェノール系硬化剤および／またはイミダゾール系硬化剤を含む、熱伝導性組成物。
【請求項５】
請求項１〜４のいずれか１項に記載の熱伝導性組成物であって、
さらにシランカップリング剤を含む、熱伝導性組成物。
【請求項６】
請求項１〜５のいずれか１項に記載の熱伝導性組成物であって、
さらに可塑剤を含む、熱伝導性組成物。
【請求項７】
請求項１〜６のいずれか１項に記載の熱伝導性組成物であって、
さらにラジカル開始剤を含む、熱伝導性組成物。
【請求項８】
請求項１〜７のいずれか１項に記載の熱伝導性組成物であって、
さらに溶剤を含む、熱伝導性組成物。
【請求項９】
請求項１〜８のいずれか１項に記載の熱伝導性組成物であって、
２５℃でペースト状である、熱伝導性組成物。
【請求項１０】
基材と、
請求項１〜９のいずれか１項に記載の熱伝導性組成物を熱処理して得られる接着層を介して前記基材上に搭載された半導体素子と、
を備える、半導体装置。
【発明の詳細な説明】
【技術分野】
【０００１】
本発明は、熱伝導性組成物および半導体装置に関する。より具体的には、熱伝導性組成物と、その熱伝導性組成物を熱処理して得られる部材を含む半導体装置に関する。
【背景技術】
【０００２】
半導体装置の放熱性を高めることを意図して、金属粒子を含む熱硬化性樹脂組成物を用いて半導体装置を製造する技術が知られている。樹脂よりも大きな熱伝導率を有する金属粒子を熱硬化性樹脂組成物に含めることで、その硬化物の熱伝導性を大きくすることができる。
半導体装置への適用の具体的事例として、以下の特許文献１および２のように、金属粒子を含む熱硬化型の樹脂組成物を用いて、半導体素子と基板（支持部材）とを接着／接合する技術が知られている。【０００３】
特許文献１には、（メタ）アクリル酸エステル化合物、ラジカル開始剤、銀微粒子、銀粉および溶剤を含む半導体接着用熱硬化型樹脂組成物が記載されている（請求項１等）。この文献には、２００℃に加熱することで、半導体素子と金属基板との接合が実現できるとの記載もある（段落０００１、０００７等）。【０００４】
特許文献２には、エポキシ樹脂、硬化剤、硬化促進剤、希釈剤、銀粉を含む樹脂ペースト組成物が記載されている（表１等）。樹脂ペースト組成物を１５０℃で硬化し、エポキシ樹脂等の硬化物によって、半導体素子と支持部材とを接着できるとの記載がある（段落００３８等）。
【先行技術文献】
【特許文献】
【０００５】
【特許文献１】特開２０１４−７４１３２号公報
【特許文献２】特開２０００−２３９６１６号公報
【発明の概要】
【発明が解決しようとする課題】
【０００６】
金属粒子を含む熱硬化型の樹脂組成物は、熱硬化時の金属粒子の挙動により、いくつかの種類に分類することができる。例えば、熱処理によりシンタリングを起こして粒子連結構造を形成する「シンタリングタイプ」の樹脂組成物や、シンタリングを起こさないタイプのもの等がある。【０００７】
本発明者らの知見として、従来のシンタリングタイプの樹脂組成物で半導体素子と基板とを接着した場合、ヒートサイクル（加熱−冷却の繰り返し）によって剥離が生じる場合があった。【０００８】
本発明はこのような事情に鑑みてなされたものである。本発明の目的の１つは、例えば半導体素子と基板との接着に適用された際に、ヒートサイクルによる剥離が小さい熱伝導性組成物を提供することである。
【課題を解決するための手段】
【０００９】
本発明者らは、鋭意検討の結果、以下に提供される発明を完成させ、上記課題を解決した。【００１０】
本発明によれば、
金属含有粒子と、ポリマー、オリゴマーおよびモノマーからなる群より選ばれる少なくともいずれかを含む熱硬化性成分と、を含み、熱処理により前記金属含有粒子がシンタリングを起こして粒子連結構造を形成する熱伝導性組成物であって、
前記金属含有粒子は、樹脂粒子の表面が銀でコートされた銀コート樹脂粒子を含み、
当該熱伝導性組成物を、３０℃から１８０℃まで６０分間かけて一定速度で昇温し、続けて１８０℃で２時間加熱して得られる硬化膜の、２５℃での厚み方向の熱伝導率λは２５Ｗ／ｍ・Ｋ以上であり、
当該熱伝導性組成物を、３０℃から１８０℃まで６０分間かけて一定速度で昇温し、続けて１８０℃で２時間加熱して得られる硬化膜を、２５℃、引張モード、周波数１Ｈｚで粘弾性測定することで求められる貯蔵弾性率Ｅ'は１００００ＭＰａ以下であり、
前記熱硬化性成分は、エポキシ基含有化合物を含む、熱伝導性組成物
が提供される。
【００１１】
また、本発明によれば、
基材と、
上記熱伝導性組成物を熱処理して得られる接着層を介して前記基材上に搭載された半導体素子と、
を備える、半導体装置
が提供される。
【発明の効果】
【００１２】
本発明によれば、例えば半導体素子と基板との接着に適用された際に、ヒートサイクルによる剥離が少ない熱伝導性組成物が提供される。
【図面の簡単な説明】
【００１３】
【図１】半導体装置の一例を模式的に示す断面図である。
【図２】半導体装置の一例を模式的に示す断面図である。
【発明を実施するための形態】
【００１４】
以下、本発明の実施形態について、図面を参照しつつ、詳細に説明する。
すべての図面において、同様な構成要素には同様の符号を付し、適宜説明を省略する。
煩雑さを避けるため、（ｉ）同一図面内に同一の構成要素が複数ある場合には、その１つのみに符号を付し、全てには符号を付さない場合や、（ｉｉ）特に図２以降において、図１と同様の構成要素に改めては符号を付さない場合がある。
すべての図面はあくまで説明用のものである。図面中の各部材の形状や寸法比などは、必ずしも現実の物品と対応しない。
【００１５】
本明細書中、数値範囲の説明における「ａ〜ｂ」との表記は、特に断らない限り、ａ以上ｂ以下のことを表す。例えば、「１〜５質量％」とは「１質量％以上５質量％以下」を意味する。
【００１６】
本明細書における基（原子団）の表記において、置換か無置換かを記していない表記は、置換基を有しないものと置換基を有するものの両方を包含するものである。例えば「アルキル基」とは、置換基を有しないアルキル基（無置換アルキル基）のみならず、置換基を有するアルキル基（置換アルキル基）をも包含するものである。
本明細書における「（メタ）アクリル」との表記は、アクリル（−ＣＯ―ＣＨ＝ＣＨ２）とメタクリル（−ＣＯ―Ｃ（ＣＨ３）＝ＣＨ２）の両方を包含する概念を表す。「（メタ）アクリレート」等の類似の表記についても同様である。
【００１７】
＜熱伝導性組成物＞
本実施形態の熱伝導性組成物は、金属含有粒子と、ポリマー、オリゴマーおよびモノマーからなる群より選ばれる少なくともいずれかを含む熱硬化性成分と、を含み、熱処理により金属含有粒子がシンタリングを起こして粒子連結構造を形成する熱伝導性組成物である。
本実施形態の熱伝導性組成物を、３０℃から１８０℃まで６０分間かけて一定速度で昇温し、続けて１８０℃で２時間加熱して得られる硬化膜の、２５℃での厚み方向の熱伝導率λは２５Ｗ／ｍ・Ｋ以上である。
本実施形態の熱伝導性組成物を、３０℃から１８０℃まで６０分間かけて一定速度で昇温し、続けて１８０℃で２時間加熱して得られる硬化膜を、２５℃、引張モード、周波数１Ｈｚで粘弾性測定することで求められる貯蔵弾性率Ｅ'は１００００ＭＰａ以下である。
【００１８】
以下、「ポリマー、オリゴマーおよびモノマーからなる群より選ばれる少なくともいずれかを含む熱硬化性成分」を、単に「熱硬化性成分」とも記載する。
また、上記の加熱条件で熱硬化させて得られる硬化膜を、「特定硬化膜」と記載することがある。
【００１９】
本発明者らは、シンタリングタイプの熱伝導性組成物を接着に適用した際に、ヒートサイクル（加熱−冷却の繰り返し）によって剥離が生じる原因を検討した。
【００２０】
本発明者らは、剥離の原因は、（１）組成物を硬化させる／組成物中の金属粒子をシンタリングさせる際の加熱温度が高すぎるために、冷却後の硬化物に、熱収縮による応力が発生することや、（２）ヒートサイクルによる膨張−収縮によっても応力が発生すること、等にあると考察した。
【００２１】
本発明者らは、上記（１）の観点から、ある程度低温での加熱でも硬化する（金属含有粒子がシンタリングする場合にはシンタリングして熱伝導パスが形成される）組成物を設計すればよいと考えた。組成物の硬化／金属含有粒子のシンタリングに必要な温度が低ければ、硬化／シンタリング後の冷却による熱収縮の程度を小さくすることができ、そして熱収縮により発生する応力を低減できる（ひいては接着力の低下が抑えられる）と考えられたためである。
また、上記（２）の観点から、硬化物の「弾性率」が比較的小さくなるように（硬化物がある程度「柔らかく」なるように）組成物を設計すれば、硬化物がヒートサイクルによる応力を吸収して、接着力の低下が抑えられるのではないかと考えた。
【００２２】
そこで、熱伝導性組成物の設計のための指標の１つとして、本発明者らは、熱伝導性組成物を「１８０℃」で加熱（加熱条件の詳細は上記のとおり）して得られる硬化膜の、２５℃での厚み方向の熱伝導率λを設定した。そして、λが十分に大きい熱伝導性組成物を設計すれば、接着力の低下が抑えられるのではないかと考えた（λは、金属含有粒子のシンタリングの程度と相関するから、λが大きいことは、おおよそ「低温（１８０℃）でシンタリングしやすい」ことに対応する）。
【００２３】
また、熱伝導性組成物の設計のための別の指標として、本発明者らは、熱伝導性組成物を１８０℃で加熱（加熱条件の詳細は上記のとおり）して得られる硬化膜を、２５℃、引張モード、周波数１Ｈｚで粘弾性測定することで求められる貯蔵弾性率Ｅ'を設定した。そして、Ｅ'が適度に小さい熱伝導性組成物を設計すれば、接着力の低下が抑えられるのではないかと考えた（硬化物がある程度「柔らかい」ならば、硬化物がヒートサイクルによる応力を吸収しやすくなると思われたため）。
【００２４】
本発明者らは、これら２つの指標に基づき熱伝導性組成物を設計した。そして、λが２５Ｗ／ｍ・Ｋ以上であり、かつ、Ｅ'が１００００ＭＰａ以下である熱伝導性組成物を新たに設計することで、ヒートサイクルによる接着力の低下を小さくすることができた。
【００２５】
本実施形態では、素材の種類や量、組成物の調製方法などを適切に選択することにより、λが２５Ｗ／ｍ・Ｋ以上であり、かつ、Ｅ'が１００００ＭＰａ以下である熱伝導性組成物を得ることができる。例えば、金属含有粒子の一部または全部として、後述する金属コート樹脂粒子を用いることで、λおよびＥ'が適切な値である熱伝導性組成物を得ることができる。使用可能な素材や調製方法などについては以下でより具体的に説明していく。
【００２６】
念のため補足しておくと、上記記載内容により本発明は限定的に解釈されない。
【００２７】
本実施形態の熱伝導性組成物の含有成分、物性、性状などについて以下詳述する。
【００２８】
（金属含有粒子）
本実施形態の熱伝導性組成物は、金属含有粒子を含む。
金属含有粒子は、典型的には、適切な熱処理によってシンタリング（焼結）を起こし、粒子連結構造（シンタリング構造）を形成することができる。
【００２９】
金属含有粒子における「金属」は、任意の金属であることができる。良好な熱伝導性、シンタリングのしやすさ、半導体装置への適用性などの観点から、好ましい金属は、例えば、金、銀、銅、ニッケル、スズからなる群から選択される少なくともいずれかである。より好ましい金属は、銀、金および銅からなる群から選択される少なくともいずれかである。
金属含有粒子は、金属を１種のみ含んでもよいし、２種以上含んでもよい（つまり、金属含有粒子は、合金含有粒子であってもよい）。また、金属含有粒子のコア部分と表層部分は異種の金属で構成されていてもよい。
特に、熱伝導性組成物中に銀含有粒子が含まれること、特に、粒径が比較的小さくて比表面積が比較的大きい銀粒子が含まれることで、比較的低温（１８０℃程度）での熱処理でもシンタリング構造が形成されやすい。好ましい粒径については後述する。
【００３０】
金属含有粒子の形状は特に限定されない。好ましい形状は球状であるが、球状ではない形状、例えば楕円体状、扁平状、板状、フレーク状、針状などでもよい。
（「球状」とは、完全な真球に限られず、表面に若干の凹凸がある形状等も包含する。本明細書において以下同様。）
【００３１】
金属含有粒子は、（ｉ）実質的に金属のみからなる粒子であってもよいし、（ｉｉ）金属と金属以外の成分からなる粒子であってもよい。また、金属含有粒子として（ｉ）および（ｉｉ）が併用されてもよい。
【００３２】
本実施形態において、特に好ましくは、金属含有粒子は、樹脂粒子の表面が金属でコートされた金属コート樹脂粒子を含む。これにより、λが２５Ｗ／ｍ・Ｋ以上であり、かつ、Ｅ'が１００００ＭＰａ以下である熱伝導性組成物を調製しやすい。
金属コート樹脂粒子は、表面が金属であり、かつ、内部が樹脂であるため、熱伝導性が良く、かつ、（金属のみからなる粒子に比べれば）やわらかい、と考えられる。このため、金属コート樹脂粒子を用いることで、λやＥ'を適切な値に設計しやすいと考えられる。
通常、λを大きくするためには、金属含有粒子の量を増やすことが考えられる。しかし、通常、金属は「硬い」ため、金属含有粒子の量が多すぎると、シンタリング後の弾性率が大きくなりすぎてしまう場合がある。金属含有粒子の一部または全部が金属コート樹脂粒子であることで、λが２５Ｗ／ｍ・Ｋ以上であり、かつ、Ｅ'が１００００ＭＰａ以下である熱伝導性組成物を設計しやすい。
【００３３】
金属コート樹脂粒子においては、樹脂粒子の表面の少なくとも一部の領域を金属層が覆っていればよい。もちろん、樹脂粒子の表面の全面を金属が覆っていてもよい。
具体的には、金属コート樹脂粒子において、金属層は、樹脂粒子の表面の好ましくは５０％以上、より好ましく７５％以上、さらに好ましくは９０％以上を覆っている。特に好ましくは、金属コート樹脂粒子において、金属層は、樹脂粒子の表面の実質的に全てを覆っている。
別観点として、金属コート樹脂粒子をある断面で切断したときには、その断面の周囲全部に金属層が確認されることが好ましい。
さらに別観点として、金属コート樹脂粒子中の、樹脂／金属の質量比率は、例えば９０／１０〜１０／９０、好ましくは８０／２０〜２０／８０、より好ましくは７０／３０〜３０／７０である。
【００３４】
金属コート樹脂粒子における「金属」は、前述のとおりである。特に、銀が好ましい。
金属コート樹脂粒子における「樹脂」としては、例えば、シリコーン樹脂、（メタ）アクリル樹脂、フェノール樹脂、ポリスチレン樹脂、メラミン樹脂、ポリアミド樹脂、ポリテトラフルオロエチレン樹脂などを挙げることができる。もちろん、これら以外の樹脂であってもよい。また、樹脂は１種のみであってもよいし、２種以上の樹脂が併用されてもよい。
弾性特性や耐熱性の観点から、樹脂は、シリコーン樹脂または（メタ）アクリル樹脂が好ましい。
【００３５】
シリコーン樹脂は、メチルクロロシラン、トリメチルトリクロロシラン、ジメチルジクロロシラン等のオルガノクロロシランを重合させることにより得られるオルガノポリシロキサンにより構成される粒子でもよい。また、オルガノポリシロキサンをさらに三次元架橋した構造を基本骨格としたシリコーン樹脂でもよい。
（メタ）アクリル樹脂は、主成分（５０重量％以上、好ましくは７０重量％以上、より好ましくは９０重量％以上）として（メタ）アクリル酸エステルを含むモノマーを重合させて得られた樹脂であることができる。（メタ）アクリル酸エステルとしては、例えば、メチル（メタ）アクリレート、エチル（メタ）アクリレート、プロピル（メタ）アクリレート、ブチル（メタ）アクリレート、２−エチルへキシル（メタ）アクリレート、ラウリル（メタ）アクリレート、ステアリル（メタ）アクリレート、シクロへキシル（メタ）アクリレート、２−ヒドロキシエチル（メタ）アクリレート、２−プロピル（メタ）アクリレート、クロロ−２−ヒドロキシエチル（メタ）アクリレート、ジエチレングリコールモノ（メタ）アクリレート、メトキシエチル（メタ）アクリレート、グリシジル（メタ）アクリレート、ジシクロペンタニル（メタ）アクリレート、ジシクロペンテニル（メタ）アクリレートおよびイソボロノル（メタ）アクリレートからなる群から選ばれる少なくとも１種の化合物を挙げることができる。また、アクリル系樹脂のモノマー成分には、少量の他のモノマーが含まれていてもよい。そのような他のモノマー成分としては、例えば、スチレン系モノマーが挙げられる。金属コート（メタ）アクリル樹脂については、特開２０１７−１２６４６３号公報の記載なども参照されたい。
シリコーン樹脂や（メタ）アクリル樹脂中に各種官能基を導入してもよい。導入できる官能基は特に限定されない。例えば、エポキシ基、アミノ基、メトキシ基、フェニル基、カルボキシル基、水酸基、アルキル基、ビニル基、メルカプト基等が挙げられる。
【００３６】
金属コート樹脂粒子における樹脂粒子の部分は、各種の添加成分、例えば低応力改質剤などを含んでもよい。低応力改質剤としては、ブタジエンスチレンゴム、ブタジエンアクリロニトリルゴム、ポリウレタンゴム、ポリイソプレンゴム、アクリルゴム、フッ素ゴム、液状オルガノポリシロキサン、液状ポリブタジエン等の液状合成ゴム等が挙げられる。特に、樹脂粒子の部分がシリコーン樹脂を含む場合、低応力改質剤を含むことで、金属コート樹脂粒子の弾性特性を好ましいものとすることができる。
【００３７】
金属コート樹脂粒子における樹脂粒子の部分の形状は、特に限定されない。好ましい形状は球状であるが、球状以外の異形状、例えば扁平状、板状、針状などでもよい。金属コート樹脂粒子の形状を球状に形成する場合は、使用する樹脂粒子の形状も球状であることが好ましい。
【００３８】
金属コート樹脂粒子の比重は特に限定されないが、下限は、例えば２以上、好ましくは２．５以上、より好ましくは３以上である。また、比重の上限は、例えば１０以下、好ましくは９以下、より好ましくは８以下である。比重が適切であることは、金属コート樹脂粒子そのものの分散性や、金属コート樹脂粒子とそれ以外の金属含有粒子を併用したときの均一性などの点で好ましい。
【００３９】
金属コート樹脂粒子を用いる場合、金属含有粒子全体中の金属コート樹脂粒子の割合は、好ましくは１〜５０質量％、より好ましくは３〜４５質量％、さらに好ましくは５〜４０質量％である。この割合を適切に調整することで、ヒートサイクルによる接着力の低下を抑えつつ、放熱性を一層高めることができる。
ちなみに、金属含有粒子全体中の金属コート樹脂粒子の割合が１００質量％ではない場合、金属コート樹脂粒子以外の金属含有粒子は、例えば、実質的に金属のみからなる粒子である。
【００４０】
金属含有粒子（複数種の金属含有粒子が併用される場合は全体として）のメジアン径Ｄ５０は、例えば０．００１〜１０００μｍ、好ましくは０．０１〜１００μｍ、より好ましくは０．１〜２０μｍである。Ｄ５０を適切な値とすることで、熱伝導性、焼結性、ヒートサイクルに対する耐性などのバランスを取りやすい。また、Ｄ５０を適切な値とすることで、塗布／接着の作業性の向上などを図れることもある。
金属含有粒子の粒度分布（横軸：粒子径、縦軸：頻度）は、単峰性であっても多峰性であってもよい。
【００４１】
実質的に金属のみからなる粒子のメジアン径Ｄ５０は、例えば０．８μｍ以上、好ましくは１．０μｍ以上、より好ましくは１．２μｍ以上である。これにより、熱伝導性をより高めることができる。
また、実質的に金属のみからなる粒子のメジアン径Ｄ５０は、例えば７．０μｍ以下、好ましくは５．０μｍ以下、より好ましくは４．０μｍ以下である。これにより、シンタリングのしやすさの一層の向上、シンタリングの均一性の向上などを図ることができる。
【００４２】
金属コート樹脂粒子のメジアン径Ｄ５０は、例えば０．５μｍ以上、好ましくは１．５μｍ以上、より好ましくは２．０μｍ以上である。これにより、貯蔵弾性率Ｅ'を適切な値にしやすい。
また、金属コート樹脂粒子のメジアン径Ｄ５０は、例えば２０μｍ以下、好ましくは１５μｍ以下、より好ましくは１０μｍ以下である。これにより、熱伝導性を十分大きくしやすい。
【００４３】
金属含有粒子のメジアン径Ｄ５０は、例えば、シスメックス株式会社製フロー式粒子像分析装置ＦＰＩＡ（登録商標）−３０００を用い、粒子画像計測を行うことで求めることができる。より具体的には、この装置を用い、湿式で体積基準のメジアン径を計測することで、金属粒子の粒子径を決定することができる。
【００４４】
熱伝導性組成物全体中の金属含有粒子（複数種の金属含有粒子を用いる場合は、それらの合計）の割合は、例えば１〜９８質量％、好ましくは３０〜９５質量％、より好ましくは５０〜９０質量％である。金属含有粒子の割合を１質量％以上とすることで、熱伝導性を高めやすい。金属含有粒子の割合を９８質量％以下とすることで、塗布／接着の作業性を向上させることができる。
【００４５】
金属含有粒子のうち、実質的に金属のみからなる粒子は、例えば、ＤＯＷＡハイテック社、福田金属箔粉工業社などより入手することができる。また、金属コート樹脂粒子は、例えば、三菱マテリアル社、積水化学工業社、株式会社山王などより入手することができる。
【００４６】
（熱硬化性成分）
本実施形態の熱伝導性組成物は、ポリマー、オリゴマーおよびモノマーからなる群より選ばれる少なくともいずれかの熱硬化性成分を含む。
熱硬化性成分は、通常、ラジカルなどの活性化学種が作用することで重合／架橋する基、および／または、後述の硬化剤と反応する化学構造を含む。熱硬化性成分は、例えば、エポキシ基、オキセタニル基、エチレン性炭素−炭素二重結合を含む基、ヒドロキシ基、イソシアネート基、マレイミド構造などのうち１または２以上を含む。
【００４７】
熱硬化性成分は、好ましくは、エポキシ基含有化合物および（メタ）アクリロイル基含有化合物からなる群より選ばれる少なくともいずれか含む。
【００４８】
エポキシ基含有化合物は、一分子中にエポキシ基を１つのみ備える化合物であってもよいし、一分子中にエポキシ基を２つ以上備える化合物であってもよい。
【００４９】
エポキシ基含有化合物として具体的には、公知のエポキシ樹脂を挙げることができる。
エポキシ樹脂としては、例えば、ビフェニル型エポキシ樹脂、ビスフェノールＡ型エポキシ樹脂、ビスフェノールＦ型エポキシ樹脂、スチルベン型エポキシ樹脂、ハイドロキノン型エポキシ樹脂等の２官能性または結晶性エポキシ樹脂；クレゾールノボラック型エポキシ樹脂、フェノールノボラック型エポキシ樹脂、ナフトールノボラック型エポキシ樹脂等のノボラック型エポキシ樹脂；フェニレン骨格含有フェノールアラルキル型エポキシ樹脂、ビフェニレン骨格含有フェノールアラルキル型エポキシ樹脂、フェニレン骨格含有ナフトールアラルキル型エポキシ樹脂等のフェノールアラルキル型エポキシ樹脂；トリフェノールメタン型エポキシ樹脂およびアルキル変性トリフェノールメタン型エポキシ樹脂等の３官能型エポキシ樹脂；ジシクロペンタジエン変性フェノール型エポキシ樹脂、テルペン変性フェノール型エポキシ樹脂等の変性フェノール型エポキシ樹脂；トリアジン核含有エポキシ樹脂等の複素環含有エポキシ樹脂等が挙げられる。
【００５０】
また、エポキシ基含有化合物としては、４−ｔｅｒｔ−ブチルフェニルグリシジルエーテル、ｍ，ｐ−クレジルグリシジルエーテル、フェニルグリシジルエーテル、クレジルグリシジルエーテル等の、単官能のエポキシ基含有化合物を挙げることもできる。
【００５１】
（メタ）アクリロイル基含有化合物としては、一分子中に（メタ）アクリル基を１つのみ備える単官能（メタ）アクリルモノマーや、一分子中に（メタ）アクリル基を２つ以上備える多官能（メタ）アクリルモノマーなどを挙げることができる。
多官能（メタ）アクリルモノマーは、典型的には一分子中に（メタ）アクリル基を２〜６つ備え、好ましくは一分子中に（メタ）アクリル基を２〜４つ備える。
【００５２】
単官能（メタ）アクリルモノマーとして具体的には、２−フェノキシエチル（メタ）アクリレート、エチル（メタ）アクリレート、ｎ−ブチル（メタ）アクリレート、イソブチル（メタ）アクリレート、ｔｅｒｔ−ブチル（メタ）アクリレート、イソアミル（メタ）アクリレート、２−エチルヘキシル（メタ）アクリレート、イソデシル（メタ）アクリレート、ｎ−ラウリル（メタ）アクリレート、ｎ−トリデシル（メタ）アクリレート、ｎ−ステアリル（メタ）アクリレート、イソステアリル（メタ）アクリレート、エトキシジエチレングリコール（メタ）アクリレート、ブトキシジエチレングリコール（メタ）アクリレート、メトキシトリエチレングルコール（メタ）アクリレート、２−エチルヘキシルジエチレングリコール（メタ）アクリレート、メトキシポリエチレングリコール（メタ）アクリレート、メトキシジプロピレングリコール（メタ）アクリレート、シクロヘキシル（メタ）アクリレート、テトラヒドロフルフリル（メタ）アクリレート、ベンジル（メタ）アクリレート、フェノキシエチル（メタ）アクリレート、フェノキシジエチレングリコール（メタ）アクリレート、フェノキシポリエチレングリコール（メタ）アクリレート、ノニルフェノールエチレンオキシド変性（メタ）アクリレート、フェニルフェノールエチレンオキシド変性（メタ）アクリレート、イソボルニル（メタ）アクリレート、ジメチルアミノエチル（メタ）アクリレート、ジエチルアミノエチル（メタ）アクリレート、ジメチルアミノエチル（メタ）アクリレート四級化物、グリシジル（メタ）アクリレート、ネオペンチルグリコール（メタ）アクリル酸安息香酸エステル、１，４−シクロヘキサンジメタノールモノ（メタ）アクリレート、２−ヒドロキシエチル（メタ）アクリレート、２−ヒドロキシプロピル（メタ）アクリレート、２−ヒドロキシブチル（メタ）アクリレート、２−ヒドロキシ−３−フェノキシプロピル（メタ）アクリレート、２−（メタ）アクリロイルキシエチルコハク酸、２−（メタ）アクリロイルオキシエチルコハク酸、２−（メタ）アクリロイルオキシエチルヘキサヒドロフタル酸、２−（メタ）アクリロイルオキシエチルフタル酸、２−（メタ）アクリロイルオキシエチル−２−ヒドロキシエチルフタル酸、２−（メタ）アクリロイルオキシエチルアシッドフォスフェート、２−（メタ）アクロイロキシエチルアシッドホスフェートなどを挙げることができる。
【００５３】
多官能（メタ）アクリルモノマーとして具体的には、エチレングリコールジ（メタ）アクリレート、トリメチロールプロパントリ（メタ）アタクリレート、プロポキシ化ビスフェノールＡジ（メタ）アクリレート、ヘキサン−１，６−ジオールビス（２−メチル（メタ）アクリレート）、４，４'−イソプロピリデンジフェノールジ（メタ）アクリレート、１，３−ブタンジオールジ（メタ）アクリレート、１，６−ビス（（メタ）アクリロイルオキシ）−２，２，３，３，４，４，５，５−オクタフルオロヘキサン、１，４−ビス（（メタ）アクリロイルオキシ）ブタン、１，６−ビス（（メタ）アクリロイルオキシ）ヘキサン、トリエチレングリコールジ（メタ）アクリレート、ネオペンチルグリコールジ（メタ）アクリレート、ネオペンチルグリコールジ（メタ）アクリレート、Ｎ，Ｎ'−ジ（メタ）アクリロイルエチレンジアミン、Ｎ，Ｎ'−（１，２−ジヒドロキシエチレン）ビス（メタ）アクリルアミド、又は１，４−ビス（（メタ）アクリロイル）ピペラジンなどが挙げられる。
【００５４】
また、（メタ）アクリルモノマーの一種として、（メタ）アクリルアミドモノマーを挙げることもできる。具体的には、（メタ）アクリルアミド、ジエチル（メタ）アクリルアミド、Ｎ，Ｎ−ジメチル（メタ）アクリルアミド、Ｎ，Ｎ−ジメチルメタクリルアミド、Ｎ，Ｎ−ジエチル（メタ）アクリルアミド、Ｎ，Ｎ−ジエチル（メタ）アクリルアミド、Ｎ，Ｎ'−メチレンビス（メタ）アクリルアミド、Ｎ，Ｎ−ジメチルアミノプロピル（メタ）アクリルアミド、Ｎ，Ｎ−ジメチルアミノプロピル（メタ）アクリルアミド、ジアセトン（メタ）アクリルアミド、（メタ）アクリロイルモルホリンなどを挙げることができる。
【００５５】
（メタ）アクリルモノマーとしては、単官能（メタ）アクリルモノマーまたは多官能（メタ）アクリルモノマーを単独で用いてもよいし、単官能（メタ）アクリルモノマー及び多官能（メタ）アクリルモノマーを併用してもよい。好ましくは、（メタ）アクリルモノマーとしては、多官能アクリルモノマーが単独で用いられる。
（メタ）アクリルモノマーとしては、例えば、共栄社化学株式会社から販売されている「ライトエステル」シリーズを用いることができる。
【００５６】
本実施形態の熱伝導性組成物は、熱硬化性成分を１種のみ含んでもよいし、２種以上含んでもよい。
本実施形態においては、熱硬化性成分として、エポキシ樹脂と（メタ）アクリロイル基含有化合物が併用されることが好ましい。エポキシ樹脂と（メタ）アクリロイル基含有化合物とを併用する場合の比率（質量比）は特に限定されないが、例えばエポキシ樹脂／（メタ）アクリロイル基含有化合物＝９５／５〜５０／５０、好ましくはエポキシ樹脂／（メタ）アクリロイル基含有化合物＝９０／１０〜６０／４０である。
【００５７】
特に、エポキシ樹脂としては、ビスフェノールＡ型エポキシ樹脂、ビスフェノールＦ型エポキシ樹脂等が好ましく挙げられる。また、（メタ）アクリロイル基含有化合物としては、多官能（メタ）アクリルモノマーが好ましく、２官能（メタ）アクリルモノマーがより好ましい。
【００５８】
本実施形態の熱伝導性組成物中の、熱硬化性成分の量は、不揮発成分全体中、例えば５〜２５質量％、好ましくは１０〜２０質量％である。
【００５９】
（硬化剤）
本実施形態の熱伝導性組成物は、硬化剤を含んでもよい。
硬化剤としては、熱硬化性成分と反応する反応性基を有するものを挙げることができる。
硬化剤は、例えば、熱硬化性成分中に含まれるエポキシ基、マレイミド基、ヒドロキシ基などの官能基と反応する反応性基を含む。
【００６０】
硬化剤は、好ましくは、フェノール系硬化剤および／またはイミダゾール系硬化剤を含む。これら硬化剤は、特に、熱硬化性成分がエポキシ基を含む場合に好ましい。
【００６１】
フェノール系硬化剤は、低分子化合物あってもよいし、高分子化合物（すなわちフェノール樹脂）であってもよい。
【００６２】
低分子化合物であるフェノール系硬化剤としては、例えば、ビスフェノールＡ、ビスフェノールＦ（ジヒドロキシジフェニルメタン）等のビスフェノール化合物（ビスフェノールＦ骨格を有するフェノール樹脂）；４，４'−ビフェノールなどのビフェニレン骨格を有する化合物などが挙げられる。
【００６３】
フェノール樹脂として具体的には、フェノールノボラック樹脂、クレゾールノボラック樹脂、ビスフェノールノボラック樹脂、フェノール−ビフェニルノボラック樹脂等のノボラック型フェノール樹脂；ポリビニルフェノール；トリフェニルメタン型フェノール樹脂等の多官能型フェノール樹脂；テルペン変性フェノール樹脂、ジシクロペンタジエン変性フェノール樹脂等の変性フェノール樹脂；フェニレン骨格及び／又はビフェニレン骨格を有するフェノールアラルキル樹脂、フェニレン及び／又はビフェニレン骨格を有するナフトールアラルキル樹脂等のフェノールアラルキル型フェノール樹脂などを挙げることができる。
【００６４】
硬化剤を用いる場合、１種のみを用いてもよいし、２種以上を併用してもよい。
本実施形態の熱伝導性組成物が硬化剤を含む場合、その量は、熱硬化性成分の量を１００質量部としたとき、例えば５〜５０質量部、好ましくは１０〜３０質量部である。
【００６５】
（硬化促進剤）
本実施形態の熱伝導性組成物は、硬化促進剤を含んでもよい。
硬化促進剤は、典型的には、熱硬化性成分と硬化剤との反応を促進させるものである。
【００６６】
硬化促進剤として具体的には、有機ホスフィン、テトラ置換ホスホニウム化合物、ホスホベタイン化合物、ホスフィン化合物とキノン化合物との付加物、ホスホニウム化合物とシラン化合物との付加物等のリン原子含有化合物；ジシアンジアミド、１，８−ジアザビシクロ［５．４．０］ウンデセン−７、ベンジルジメチルアミン等のアミジンや３級アミン；上記アミジンまたは上記３級アミンの４級アンモニウム塩等の窒素原子含有化合物などが挙げられる。
【００６７】
硬化促進剤を用いる場合、１種のみを用いてもよいし、２種以上を併用してもよい。
本実施形態の熱伝導性組成物が硬化促進剤を含む場合、その量は、熱硬化性成分の量を１００質量部としたとき、例えば０．１〜１０質量部、好ましくは０．５〜５質量部である。
【００６８】
（シランカップリング剤）
本実施形態の熱伝導性組成物は、シランカップリング剤を含んでもよい。これにより、接着力の一層の向上を図りうる。
【００６９】
シランカップリング剤としては、公知のシランカップリング剤を挙げることができる。具体的には以下を挙げることができる。
ビニルトリメトキシシラン、ビニルトリエトキシシランなどのビニルシラン；
２−（３，４−エポキシシクロヘキシル）エチルトリメトキシシラン、３−グリシジルオキシプロピルトリメトキシシラン、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシランなどのエポキシシラン；
ｐ−スチリルトリメトキシシランなどのスチリルシラン；
３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシランなどのメタクリルシラン；
メタクリル酸３−（トリメトキシシリル）プロピル、３−アクリロキシプロピルトリメトキシシランなどのアクリルシラン；
Ｎ−２−（アミノエチル）−３−アミノプロピルメチルジメトキシシラン、Ｎ−２−（アミノエチル）−３−アミノプロピルトリメトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−γ−アミノプロピルトリメトキシシランなどのアミノシラン；
イソシアヌレートシラン；
アルキルシラン；
３−ウレイドプロピルトリアルコキシシランなどのウレイドシラン；
３−メルカプトプロピルメチルジメトキシシラン、３−メルカプトプロピルトリメトキシシランなどのメルカプトシラン；
３−イソシアネートプロピルトリエトキシシランなどのイソシアネートシランなど。
【００７０】
シランカップリング剤を用いる場合、１種のみを用いてもよいし、２種以上を併用してもよい。
本実施形態の熱伝導性組成物がシランカップリング剤を含む場合、その量は、熱硬化性成分の量を１００質量部としたとき、例えば０．１〜１０質量部、好ましくは０．５〜５質量部である。
【００７１】
（可塑剤）
本実施形態の熱伝導性組成物は、可塑剤を含んでもよい。これにより、Ｅ'を小さめに設計しやすい。そして、ヒートサイクルによる接着力の低下を一層抑えやすくなる。
【００７２】
可塑剤として具体的には、ポリエステル化合物、シリコーンオイル、シリコーンゴム等のシリコーン化合物、ポリブタジエン無水マレイン酸付加体などのポリブタジエン化合物、アクリロニトリルブタジエン共重合化合物などを挙げることができる。
【００７３】
可塑剤を用いる場合、１種のみを用いてもよいし、２種以上を併用してもよい。
本実施形態の熱伝導性組成物が可塑剤を含む場合、その量は、熱硬化性成分の量を１００質量部としたとき、例えば５〜５０質量部、好ましくは１０〜３０質量部である。
【００７４】
（ラジカル開始剤）
本実施形態の熱伝導性組成物は、ラジカル開始剤を含んでもよい。これにより、例えば、硬化が不十分となることを抑えることができたり、比較的低温（例えば１８０℃）での硬化反応を十分に進行させることができたり、接着力を一層向上させることができたりする場合がある。
【００７５】
ラジカル開始剤としては、過酸化物、アゾ化合物などを挙げることができる。
【００７６】
過酸化物としては、例えば、ジアシルパーオキサイド、ジアルキルパーオキサイド、パーオキシケタールなどの有機過酸化物を挙げることができる。より具体的には、以下を挙げることができる。
メチルエチルケトンパーオキサイド、シクロヘキサノンパーオキサイド等のケトンパーオキサイド；１，１−ジ（ｔ−ブチルパーオキシ）シクロヘキサン、２，２−ジ（４，４−ジ（ｔ−ブチルパーオキシ）シクロヘキシル）プロパン等のパーオキシケタール；
ｐ−メンタンハイドロパーオキサイド、ジイソプロピルベンゼンハイドロパーオキサイド、１，１，３，３−テトラメチルブチルハイドロパーオキサイド、クメンハイドロパーオキサイド、ｔ−ブチルハイドロパーオキサイド等のハイドロパーオキサイド；
ジ（２−ｔ−ブチルパーオキシイソプロピル）ベンゼン、ジクミルパーオキサイド、２，５−ジメチル−２，５−ジ（ｔ−ブチルパーオキシ）ヘキサン、ｔ−ブチルクミルパーオキサイド、ジ−ｔ−へキシルパーオキサイド、２，５−ジメチル−２，５−ジ（ｔ−ブチルパーオキシ）ヘキシン−３、ジ−ｔ−ブチルパーオキサイド等のジアルキルパーオキサイド；
ジベンゾイルパーオキサイド、ジ（４−メチルベンゾイル）パーオキサイド等のジアシルパーオキサイド；
ジ−ｎ−プロピルパーオキシジカーボネート、ジイソプロピルパーオキシジカーボネート等のパーオキシジカーボネート；
２，５−ジメチル−２，５−ジ（ベンゾイルパーオキシ）ヘキサン、ｔ−へキシルパーオキシベンゾエート、ｔ−ブチルパーオキシベンゾエート、ｔ−ブチルパーオキシ２−エチルヘキサノネート等のパーオキシエステルなど。
【００７７】
アゾ化合物としては、２，２'−アゾビス（４−メトキシ−２，４−ジメチルバレロニトリル）、２，２'−アゾビス（２−シクロプロピルプロピオニトリル）、２，２'−アゾビス（２，４−ジメチルバレロニトリル）などを挙げることができる。
【００７８】
ラジカル開始剤を用いる場合、１種のみを用いてもよいし、２種以上を併用してもよい。
本実施形態の熱伝導性組成物がラジカル開始剤を含む場合、その量は、熱硬化性成分の量を１００質量部としたとき、例えば０．１〜１０質量部、好ましくは０．５〜５質量部である。
【００７９】
（溶剤）
本実施形態の熱伝導性組成物は、溶剤を含んでもよい。これにより、例えば、熱伝導性組成物の流動性の調整、基材上に接着層を形成する際の作業性の向上などを図ることができる。
【００８０】
溶剤は、典型的には有機溶剤である。有機溶剤として具体的には以下を例示することができる。
【００８１】
メタノール、エタノール、１−プロパノール、２−プロパノール、１−ブタノール、２−ブタノール、エチレングリコールモノメチルエーテル、エチレングリコールモノエチルエーテル、エチレングリコールモノプロピルエーテル、エチレングリコールモノブチルエーテル、プロピレングリコールモノメチルエーテル、プロピレングリコールモノエチルエーテル、プロピレングリコールモノプロピルエーテル、プロピレングリコールモノブチルエーテル、メチルメトキシブタノール、α−ターピネオール、β−ターピネオール、へキシレングリコール、ベンジルアルコール、２−フェニルエチルアルコール、イゾパルミチルアルコール、イソステアリルアルコール、ラウリルアルコール、エチレングリコール、プロピレングリコール、ブチルプロピレントリグリコール、グリセリン等のアルコール類；
【００８２】
アセトン、メチルエチルケトン、メチルイソブチルケトン、シクロヘキサノン、ジアセトンアルコール（４−ヒドロキシ−４−メチル−２−ペンタノン）、２−オクタノン、イソホロン（３、５、５−トリメチル−２−シクロヘキセン−１−オン）、ジイソブチルケトン（２、６−ジメチル−４−ヘプタノン）等のケトン類；
【００８３】
酢酸エチル、酢酸ブチル、ジエチルフタレート、ジブチルフタレート、アセトキシエタン、酪酸メチル、ヘキサン酸メチル、オクタン酸メチル、デカン酸メチル、メチルセロソルブアセテート、エチレングリコールモノブチルエーテルアセテート、プロピレングリコールモノメチルエーテルアセテート、１，２−ジアセトキシエタン、リン酸トリブチル、リン酸トリクレジル、リン酸トリペンチル等のエステル類；
【００８４】
テトラヒドロフラン、ジプロピルエーテル、エチレングリコールジメチルエーテル、エチレングリコールジエチルエーテル、エチレングリコールジブチルエーテル、プロピレングリコールジメチルエーテル、エトキシエチルエーテル、１，２−ビス（２−ジエトキシ）エタン、１，２−ビス（２−メトキシエトキシ）エタン等のエーテル類；
【００８５】
酢酸２−（２ブトキシエトキシ）エタン等のエステルエーテル類；
２−（２−メトキシエトキシ）エタノール等のエーテルアルコール類；
トルエン、キシレン、ｎ−パラフィン、イソパラフィン、ドデシルベンゼン、テレピン油、ケロシン、軽油等の炭化水素類；
アセトニトリルもしくはプロピオニトリル等のニトリル類；
アセトアミド、Ｎ，Ｎ−ジメチルホルムアミド等のアミド類；
低分子量の揮発性シリコンオイル、揮発性有機変成シリコンオイル等のシリコンオイル類など。
【００８６】
溶剤を用いる場合、１種のみの溶剤を用いてもよいし、２種以上の溶剤を併用してもよい。
溶剤を用いる場合、その量は特に限定されない。所望の流動性などに基づき使用量は適宜調整すればよい。一例として、溶剤は、熱伝導性組成物の不揮発成分濃度が５０〜９０質量％となる量で使用される。
【００８７】
（組成物の性状）
本実施形態の熱伝導性組成物は、好ましくは、２０℃でペースト状である。すなわち、本実施形態の熱伝導性組成物は、好ましくは、２０℃で、糊のようにして基板等に塗布することができる。このことにより、本実施形態の熱伝導性組成物を、半導体素子の接着剤などとして好ましく用いることができる。
もちろん、適用されるプロセスなどによっては、本実施形態の熱伝導性組成物は、比較的低粘度のワニス状などであってもよい。
【００８８】
（λについての補足）
上述のように、特定硬化膜の、２５℃での厚み方向の熱伝導率λは２５Ｗ／ｍ・Ｋ以上である。λは、好ましくは３０Ｗ／ｍ・Ｋ以上、より好ましくは５０Ｗ／ｍ・Ｋ以上である。λの値が大きいことそれ自体、放熱性が良好であることを意味する。すなわち、λの値が大きいことは、本実施形態の熱伝導性組成物を半導体装置に好ましく適用可能であることをする。
現実的な設計の観点から、λは、例えば２００Ｗ／ｍ・Ｋ以下、好ましくは１５０Ｗ／ｍ・Ｋ以下である。
【００８９】
（Ｅ'についての補足）
上述のように、特定硬化膜の、２５℃、引張モード、周波数１Ｈｚで粘弾性測定することで求められる貯蔵弾性率Ｅ'は１００００ＭＰａ以下である。Ｅ'は、好ましくは８０００ＭＰａ以下、より好ましくは６０００ＭＰａ以下である。Ｅ'の値が適度に小さいことで、ヒートサイクルによる応力を一層吸収しやすくなる。
一方、Ｅ'は、好ましくは５００ＭＰａ以上、より好ましくは１０００ＭＰａ以上である。Ｅ'の値が適度に大きいことで、硬化物の機械的強度が高められる。つまり、物理的な衝撃等による破損が抑えられる。
【００９０】
＜半導体装置＞
上述の熱伝導性組成物を用いて、半導体装置を製造することができる。例えば、上述の熱伝導性組成物を、基材と半導体素子との「接着剤」として用いることで、半導体装置を製造することができる。
換言すると、本実施形態の半導体装置は、例えば、基材と、上述の熱伝導性組成物を熱処理して得られる接着層を介して基材上に搭載された半導体素子と、を備える。
本実施形態の半導体装置は、ヒートサイクルによっても接着層の密着性などが低下しにくい。つまり、本実施形態の半導体装置の信頼性は高い。
【００９１】
半導体素子としては、ＩＣ、ＬＳＩ、電力用半導体素子（パワー半導体）、その他各種の素子を挙げることができる。
基板としては、各種半導体ウエハ、リードフレーム、ＢＧＡ基板、実装基板、ヒートスプレッダー、ヒートシンクなどを挙げることができる。
【００９２】
以下、図面を参照して、半導体装置の一例を説明する。
図１は、半導体装置の一例を示す断面図である。
半導体装置１００は、基材３０と、熱伝導性組成物の熱処理体である接着層１０（ダイアタッチ材）を介して基材３０上に搭載された半導体素子２０と、を備える。
半導体素子２０と基材３０は、例えばボンディングワイヤ４０等を介して電気的に接続される。また、半導体素子２０は、例えば封止樹脂５０により封止される。
【００９３】
接着層１０の厚さは、５μｍ以上が好ましく、１０μｍ以上がより好ましく、２０μｍ以上が更に好ましい。これにより、熱伝導性組成物の応力吸収能が向上し、耐ヒートサイクル性を向上できる。
接着層１０の厚さは、例えば１００μｍ以下、好ましくは５０μｍ以下である。
【００９４】
図１において、基材３０は、例えば、リードフレームである。この場合、半導体素子２０は、ダイパッド３２または基材３０上に接着層１０を介して搭載されることとなる。また、半導体素子２０は、例えば、ボンディングワイヤ４０を介してアウターリード３４（基材３０）へ電気的に接続される。リードフレームである基材３０は、例えば、４２アロイ、Ｃｕフレーム等により構成される。
【００９５】
基材３０は、有機基板やセラミック基板であってもよい。有機基板としては、例えばエポキシ樹脂、シアネート樹脂、マレイミド樹脂等によって構成されたものを挙げることができる。
基材３０の表面は、例えば、銀、金などの金属により被膜されていてもよい。これにより、接着層１０と基材３０との接着性が向上する。
【００９６】
図２は、図１とは別の半導体装置１００の一例を示す断面図である。
図２の半導体装置１００において、基材３０は、例えばインターポーザである。インターポーザである基材３０のうち、半導体素子２０が搭載される一面と反対側の面には、例えば複数の半田ボール５２が形成される。この場合、半導体装置１００は、半田ボール５２を介して他の配線基板へ接続されることとなる。
【００９７】
半導体装置の製造方法の一例について説明する。
まず、基材３０の上に、熱伝導性組成物を塗工し、次いで、その上に半導体素子２０を配置する。すなわち、基材３０、熱伝導性組成物、半導体素子２０がこの順で積層される。
熱伝導性組成物を塗工する方法は特に限定されない。具体的には、ディスペンシング、印刷法、インクジェット法などを挙げることができる。
次いで、熱伝導性組成物を熱硬化させる。熱硬化は、好ましくは前硬化及び後硬化により行われる。熱硬化により、熱伝導性組成物を熱処理体（硬化物）とする。熱硬化（熱処理）により、熱伝導性組成物中の金属含有粒子が凝集し、複数の金属含有粒子同士の界面が消失した構造が接着層１０中に形成される。これにより、接着層１０を介して、基材３０と、半導体素子２０とが接着される。次いで、半導体素子２０と基材３０を、ボンディングワイヤ４０を用いて電気的に接続する。次いで、半導体素子２０を封止樹脂５０により封止する。このようにして半導体装置を製造することができる。
【００９８】
以上、本発明の実施形態について述べたが、これらは本発明の例示であり、上記以外の様々な構成を採用することができる。また、本発明は上述の実施形態に限定されるものではなく、本発明の目的を達成できる範囲での変形、改良等は本発明に含まれる。
以下、参考形態の例を付記する。
１．
金属含有粒子と、ポリマー、オリゴマーおよびモノマーからなる群より選ばれる少なくともいずれかを含む熱硬化性成分と、を含み、熱処理により前記金属含有粒子がシンタリングを起こして粒子連結構造を形成する熱伝導性組成物であって、
当該熱伝導性組成物を、３０℃から１８０℃まで６０分間かけて一定速度で昇温し、続けて１８０℃で２時間加熱して得られる硬化膜の、２５℃での厚み方向の熱伝導率λは２５Ｗ／ｍ・Ｋ以上であり、
当該熱伝導性組成物を、３０℃から１８０℃まで６０分間かけて一定速度で昇温し、続けて１８０℃で２時間加熱して得られる硬化膜を、２５℃、引張モード、周波数１Ｈｚで粘弾性測定することで求められる貯蔵弾性率Ｅ'は１００００ＭＰａ以下である、熱伝導性組成物。
２．
１．に記載の熱伝導性組成物であって、
前記金属含有粒子は、銀、金および銅からなる群から選択される少なくともいずれかを含む粒子を含む、熱伝導性組成物。
３．
１．または２．に記載の熱伝導性組成物であって、
前記金属含有粒子は、樹脂粒子の表面が金属でコートされた金属コート樹脂粒子を含む、熱伝導性組成物。
４．
１．〜３．のいずれか１つに記載の熱伝導性組成物であって、
前記熱硬化性成分は、エポキシ基含有化合物および（メタ）アクリロイル基含有化合物からなる群より選ばれる少なくともいずれか含む、熱伝導性組成物。
５．
１．〜４．のいずれか１つに記載の熱伝導性組成物であって、
さらに硬化剤を含む、熱伝導性組成物。
６．
５．に記載の熱伝導性組成物であって、
前記硬化剤は、フェノール系硬化剤および／またはイミダゾール系硬化剤を含む、熱伝導性組成物。
７．
１．〜６．のいずれか１つに記載の熱伝導性組成物であって、
さらにシランカップリング剤を含む、熱伝導性組成物。
８．
１．〜７．のいずれか１つに記載の熱伝導性組成物であって、
さらに可塑剤を含む、熱伝導性組成物。
９．
１．〜８．のいずれか１つに記載の熱伝導性組成物であって、
さらにラジカル開始剤を含む、熱伝導性組成物。
１０．
１．〜９．のいずれか１つに記載の熱伝導性組成物であって、
さらに溶剤を含む、熱伝導性組成物。
１１．
１．〜１０．のいずれか１つに記載の熱伝導性組成物であって、
２５℃でペースト状である、熱伝導性組成物。
１２．
基材と、
１．〜１１．のいずれか１つに記載の熱伝導性組成物を熱処理して得られる接着層を介して前記基材上に搭載された半導体素子と、
を備える、半導体装置。
【実施例】
【００９９】
本発明の実施態様を、実施例および比較例に基づき詳細に説明する。本発明は実施例に限定されるものではない。【０１００】
＜熱伝導性組成物の調製＞
まず、後掲の表１に示される配合量に従って、各原料成分を混合し、ワニスを得た。
次に、得られたワニス、溶剤および金属含有粒子（金属コート樹脂粒子を含む）を、後掲の表１に示す配合量に従って配合し、常温で、３本ロールミルで混練した。これにより、ペースト状の熱伝導性組成物を作製した。【０１０１】
以下、表１の原料成分の情報を示す。【０１０２】
（熱硬化性成分）
・エポキシ樹脂１：ビスフェノールＦ型液状エポキシ樹脂（日本化薬社製、ＲＥ−３０３Ｓ）
・アクリルモノマー１：（メタ）アクリルモノマー（エチレングリコールジメタクリレート、共栄化学社製、ライトエステルＥＧ）
・アクリルモノマー２：（メタ）アクリルモノマー（フェノキシエチルメタクリレート、共栄化学社製、ライトエステルＰＯ）
・アクリルモノマー３：（メタ）アクリルモノマー（１，４−シクロヘキサンジメタノールモノアクリレート、三菱ケミカル社製、ＣＨＤＭＭＡ）【０１０３】
（硬化剤）
・硬化剤１：ビスフェノールＦ骨格を有するフェノール樹脂（室温２５℃で固体、ＤＩＣ社製、ＤＩＣ−ＢＰＦ）【０１０４】
（アクリル粒子）
・アクリル粒子１：イソブチル＝メタクリラート・メチル＝メタクリラート重合物（積水化成品社製、ＩＢＭ−２、粒径０．１〜０．８ｍｍ）【０１０５】
（可塑剤）
・可塑剤１：アリル樹脂（関東化学社製、１，２−シクロヘキサンジカルボン酸ビス（２−プロペニル）とプロパン−１，２−ジオールとの重合体、以下の化学構造のポリエステル化合物、Ｒはメチル基）【０１０６】
【化１】
0006981580.tif 000002
【０１０７】
（シランカップリング剤）
・シランカップリング剤１：メタクリル酸３−（トリメトキシシリル）プロピル（信越化学工業社製、ＫＢＭ−５０３Ｐ）
・シランカップリング剤２：３−グリシジルオキシプロピルトリメトキシシラン（信越化学工業社製、ＫＢＭ−４０３Ｅ）【０１０８】
（硬化促進剤）
・イミダゾール硬化剤１：２−フェニル−１Ｈ−イミダゾール−４，５−ジメタノール（四国化成工業社製、２ＰＨＺ−ＰＷ）【０１０９】
（重合開始剤）
・ラジカル重合開始剤１：ジクミルパーオキサイド（化薬アクゾ社製、パーカドックスＢＣ）【０１１０】
（溶剤）
・溶剤１：ブチルプロピレントリグリコール（ＢＦＴＧ）【０１１１】
（金属含有粒子）
・銀粒子１：銀粉（ＤＯＷＡハイテック社製、ＡＧ−ＤＳＢ−１１４、球状、Ｄ５０：１μｍ）
・銀粒子２：銀粉（福田金属箔粉工業社製、ＨＫＤ−１６、フレーク状、Ｄ５０：２μｍ）
・銀コート樹脂粒子１：銀メッキシリコーン樹脂粒子（三菱マテリアル社製、耐熱・表面処理１０μｍ品、球形状、Ｄ５０：１０μｍ、比重：２．３、銀の重量比率５０ｗｔ％、樹脂の重量比率５０ｗｔ％）
・銀コート樹脂粒子２：銀メッキアクリル樹脂粒子（株式会社山王製、ＳＡＮＳＩＬＶＥＲ−８Ｄ、球形状、Ｄ５０：８μｍ、単分散粒子、比重：２．４、銀の重量比率５０ｗｔ％、樹脂の重量比率５０ｗｔ％）【０１１２】
＜２５℃での厚み方向の熱伝導率λの測定＞
得られた熱伝導性組成物を、テフロン板上に塗布し、３０℃から１８０℃まで６０分間かけて昇温し、続けて１８０℃で１２０分間熱処理した。これにより、厚さ１ｍｍの、熱伝導性組成物の熱処理体を得た（「テフロン」は、フッ素樹脂に関する登録商標である）。
次いで、レーザーフラッシュ法により、熱処理体の厚み方向の熱拡散係数αを測定した。測定温度は２５℃とした。
また、示差走査熱量（Ｄｉｆｆｅｒｅｎｔｉａｌ  ｓｃａｎｎｉｎｇ  ｃａｌｏｒｉｍｅｔｒｙ：ＤＳＣ）測定により、比熱Ｃｐを測定した。
さらに、ＪＩＳ  Ｋ  ６９１１に準拠して、密度ρを測定した。
これらの値を用いて、以下の式に基づいて、熱伝導率λを算出した。
熱伝導率λ［Ｗ／（ｍ・Ｋ）］＝α［ｍ２／ｓｅｃ］×Ｃｐ［Ｊ／ｋｇ・Ｋ］×ρ［ｇ／ｃｍ３］【０１１３】
＜２５℃での貯蔵弾性率Ｅ'の測定＞
得られた熱伝導性組成物を、テフロン板上に塗布し、３０℃から１８０℃まで６０分間かけて昇温し、続けて１８０℃で１２０分間熱処理した。これにより、厚さ０．３ｍｍの、熱伝導性組成物の熱処理体を得た
得られた熱処理体をテフロン板から剥がして、測定装置（日立ハイテクサイエンス社製、ＤＭＳ６１００）にセットし、引張モード、周波数１Ｈｚでの動的粘弾性測定（ＤＭＡ）を行った。これにより、２５℃における貯蔵弾性率Ｅ'（ＭＰａ）を測定した。【０１１４】
＜シンタリングの確認＞
上記のλやＥ'の測定に用いられた熱処理体（硬化膜）を、自動研磨機で研磨し、その研磨面をＳＥＭ（走査型電子顕微鏡）で観察した。
観察の結果、実施例１〜３の組成物を用いて作製された熱処理体の全てにおいて、加熱により金属含有粒子がシンタリングし、金属含有粒子の連結構造が形成されていることを確認した。特に、金属含有粒子の連結構造中では、実質的に金属のみからなる粒子と、金属コート樹脂粒子の表面の金属とが、シンタリングして連結構造を形成していた。【０１１５】
＜ヒートサイクル試験／剥離有無の評価＞
熱伝導性組成物を表面銀メッキの基板上に塗布して塗膜を形成し、その塗膜の上に３．５×３．５ｍｍのシリコンチップ（比較例２のみ表面銀メッキ、それ以外はメッキなし）を載せた。比較例２において表面銀メッキのシリコンチップを用いた理由は、メッキなしの場合、シリコンチップが基板に全く接合しなかったためである。
その後、３０℃から１８０℃まで６０分間かけて昇温し、続けて１８０℃で１２０分間熱処理した。以上により熱伝導性組成物を硬化させ、また、シリコンチップを基板に接合した。
接合後のシリコンチップ・基板を、封止材ＥＭＥ−Ｇ７００ＭＬ−Ｃ（住友ベークライト製）で封止した。これを温度サイクル試験用のサンプルとした。【０１１６】
サンプルを、８５℃／６０％ＲＨの高温高湿槽に入れて、１６８時間処理し、その後、２６０℃のリフロー処理にかけた。
リフロー処理後のサンプルを、温度サイクル試験機ＴＳＡ−７２ＥＳ（エスペック製）に投入し、（ｉ）１５０℃／１０分、（ｉｉ）２５℃／１０分、（ｉｉｉ）−６５℃／１０分、（ｉｖ）２５℃／１０分を１サイクルとして、２０００サイクル処理を行った。
その後、ＳＡＴ（超音波探傷）により剥離の有無を確認した。剥離がないものを○（良好）、剥離があるものを×（不良）と評価した。【０１１７】
熱伝導性組成物の組成、熱伝導率λ、貯蔵弾性率Ｅ'およびヒートサイクル試験の結果をまとめて表１に示す。表１において、各成分の量の単位は質量部である。【０１１８】
【表１】
0006981580.tif 000003
【０１１９】
表１に示される通り、実施例１〜３の熱伝導性組成物（λが２５Ｗ／ｍ・Ｋ以上であり、かつ、Ｅ'が１００００ＭＰａ以下である）を用いたヒートサイクル試験において、剥離は発生しなかった。
一方、比較例１および２の熱伝導性阻止物（Ｅ'が１００００ＭＰａ超である）を用いたヒートサイクル試験においては、剥離が発生した。【０１２０】
この出願は、２０１９年９月５日に出願された日本出願特願２０１９−１６１７６６号を基礎とする優先権を主張し、その開示の全てをここに取り込む。
【符号の説明】
【０１２１】
１００  半導体装置
１０    接着層
２０    半導体素子
３０    基材
３２    ダイパッド
３４    アウターリード
４０    ボンディングワイヤ
５０    封止樹脂
５２    半田ボール
【図１】
0006981580.tif 000004
【図２】
0006981580.tif 000005